FR 2829118 A1 20030307 FR 0111237 A 20010829 La présente invention concerne un joint de valve pour réaliser l'étanchéité d'un dispositif de distribution de produit fluide comportant une valve, notamment une valve doseuse, montée sur un réservoir de produit. Les joints utilisés dans le cadre de dispositifs de distribution de produit fluide sous pression, tels que des dispositifs aérosols, doivent satisfaire un certain nombre de conditions et remplir certaines exigences. Ainsi, ces joints doivent fournir de bonnes propriétés mécaniques, présenter des propriétés de gonflement appropriés au propulseur, fournir un coefficient de frottement adéquat, être étanche au propulseur et assurer une bonne résistance à l'humidité. Ces caractéristiques sont notamment particulièrement importantes pour les joints dynamiques qui forment l'étanchéité entre la soupape mobile de la valve et la chambre de valve qui contient la dose à expulser. Pour des raisons diverses, notamment écologiques, les propulseurs de type CFC ont été dans une grande mesure remplacés par des propulseurs du type HFC-134a ou HFC-227, avec ou sans alcool. L'utilisation de tels propulseurs modifie les contraintes sur les joints, de sorte que les matériaux classiques utilisés précédemment en conjonction avec les gaz CFC ne présentent plus les caractéristiques optimales. De plus, selon le type de propulseur envisagé (HFC- 134a ou HFC-227, avec ou sans alcool), les propriétés des matériaux de joints peuvent varier et donc être plus ou moins adaptées. La présente invention a pour but de fournir des joints de valve qui remplissent les exigences susmentionnées de manière optimale quelle que soit la nature du propulseur (HFC-134a ou HFC-227, avec ou sans alcool). La présente invention a aussi pour but de fournir un joint de valve destiné à venir en contact avec un produit fluide et un propulseur du type HFA (HFC- 134a ou HFC-227) avec ou sans alcool, qui garantisse des propriétés mécaniques et/ou des propriétés de gonflement et/ou un coefficient de frottement et/ou une étanchéité au propulseur et/ou une résistance à l'humidité qui soient optimales. La présente invention a encore pour but de fournir des joints de valve qui soient simples et peu coûteux à fabriquer. La présente invention a donc pour objet un joint de valve pour réaliser l'étanchéité d'un dispositif de distribution de produit fluide comportant une valve, notamment une valve doseuse, montée sur un réservoir de produit, caractérisé en ce que ledit joint comprend un ou plusieurs des matériaux élastomères suivants : du nitrile (NBR), de l'éthylène acétate de vinyle (EVA), du butyl (IIR) ou de l'halobutyl (CIIR ou BIIR), du chloroprène (CR). Avantageusement, ledit joint comprend en outre de l'éthylène propylène (EP) ou de l'éthylène propylène diène (EPDM). Avantageusement, ledit joint comprend en outre du polyoctène éthylène (POE). Selon une première variante, ledit joint comprend un alliage de nitrile (NBR) avec un ou plusieurs des matériaux suivants : le chloroprène (CR), le polyoctène ethylène (POE), le butyl (IIR), l'halobutyl (CIIR ou BIIR), l'éthylène propylène (EP), l'éthylène propylène diène (EPDM). Selon une seconde variante, ledit joint comprend un alliage d'éthylène acétate de vinyle (EVA) avec un ou plusieurs des matériaux suivants : le polychloroprène (CR), le polyoctène ethylène (POE), le butyl (IIR), l'halobutyl (CIIR ou BIIR), l'éthylène propylène (EP), l'éthylène propylène diène (EPDM). Selon une troisième variante, ledit joint comprend un alliage de butyl (IIR) ou d'halobutyl (CIIR ou BIIR) avec un ou plusieurs des matériaux suivants : le polyoctène ethylène (POE), l'éthylène propylène (EP), l'éthylène propylène diène (EPDM). Selon une quatrième variante, ledit joint comprend un alliage de polychloroprène (CR) avec un ou plusieurs des matériaux suivants : le polyoctène ethylène (POE), le butyl (IIR), l'halobutyl (CIIR ou BIIR), l'éthylène propylène (EP), l'éthylène propylène diène (EPDM). Avantageusement, ledit joint comprend en outre un ou plusieurs autre (s) ingrédient (s) tels que des charges minérales et/ou des charges noir de carbone et/ou des agents de vulcanisation et/ou des colorants et/ou des agents de mise en oeuvre et/ou des plastifiants. La présente invention a également pour objet un dispositif de distribution de produit fluide, comprenant une valve, notamment une valve doseuse, pourvue d'une soupape mobile, ladite valve étant montée sur un réservoir contenant le produit fluide et un propulseur, le dispositif comportant au moins un joint de col entre la valve et le réservoir et au moins un joint dynamique dans lequel coulisse ladite soupape, au moins un desdits joints étant réalisé selon la présente invention. De préférence, le propulseur comprend un gaz du type HFC-134a ou HFC-227, avec ou sans alcool. Selon une première variante, le joint comporte en tant que polymère de base essentiellement un élastomère nitrile (NBR). Il s'avère qu'au contact d'un propulseur du type HFC-134a ou HFC-227, avec ou sans alcool (par exemple de l'éthanol), il présente d'excellentes propriétés mécaniques, de sorte qu'il est particulièrement adapté à être utilisé en tant que joint dynamique. Bien entendu, il est également utilisable en tant que joint de col dans un tel dispositif aérosol pour réaliser l'étanchéité entre la valve et le réservoir contenant le produit et le propulseur. Il présente également l'avantage de s'allier facilement avec d'autres matériaux élastomères, tels que le polychloroprène (CR), le polyoctène ethylène (POE), le butyl (IIR), l'halobutyl (CIIR ou BIIR), l'éthylène propylène (EP) ou l'éthylène propylène diène (EPDM). Ceci permet d'optimiser les propriétés des joints, notamment en fonction du type de propulseur (HFC-134a ou HFC-227, avec ou sans alcool) et/ou du principe actif à distribuer. L'ajout de polyoctène garantit notamment des propriétés de faible gonflement en contact avec des propulseurs du type HFC. L'ajout de butyl (IIR) ou d'halobutyl (CIIR ou BIIR) fournit des joints ayant une bonne résistance à l'humidité ainsi que des faibles gonflements dans des propulseurs du type HFC. L'ajout d'éthylène propylène (EP) ou d'éthylène propylène diène (EPDM) permet d'obtenir pour les joints de faibles gonflements, notamment avec des propulseurs du type HFC, tout en maintenant un bon niveau de propriétés mécaniques, à un coût de fabrication raisonnable. L'ajout de polychloroprène (CR) permet d'obtenir des joints ayant de bonnes propriétés mécaniques et présentant de faibles gonflements dans des propulseurs de type HFC. Le NBR est un composant élastomère qui est avantageux en ce qu'il fournit de bonnes propriétés mécaniques. Il est toutefois envisageable de réaliser des joints comprenant comme composant élastomère de base de l'éthylène acétate de vinyle (EVA). Ce type de joint présente également de bonnes propriétés mécaniques et de faibles gonflements en contact avec des propulseurs du type HFC, avec ou sans alcool. Un alliage d'EVA avec un ou plusieurs des matériaux élastomères décrits ci-dessus (CR, POE, IIR, CIIR, BIIR, EP, EPDM) permet d'optimiser les propriétés des joints, notamment en fonction du type de propulseur (HFC-134a ou HFC-227, avec ou sans alcool) et/ou du principe actif à distribuer. Selon une autre variante, il est également envisageable de réaliser des joints comportant comme composant élastomère de base du butyl (IIR) ou de l'halobutyl (CIIR ou BIIR). Ce type de joint présente une bonne résistance à l'humidité ainsi que de faibles gonflements dans des propulseurs du type HFC. Des alliages avec le POE et/ou l'EP ou l'EPDM permettent d'ajouter efficacement les différentes propriétés. Une autre variante consiste à utiliser du polychloroprène (CR) en tant qu'élastomère de base, et de réaliser des alliages avec du POE et/ou du CIIR ou du BIIR et/ou de l'EP ou de l'EPDM. Tous les matériaux de joints décrits ci-dessus peuvent en outre comprendre un ou plusieurs autre (s) ingrédient (s), généralement bien connu (s) dans le domaine des joints. En particulier, les formulations des joints peuvent comprendre des charges minérales ou des charges noir de carbone, des agents de vulcanisation, des colorants, des agents de mise en oeuvre ou des plastifiants. Les joints de valve pour distributeurs aérosols selon l'invention peuvent donc être utilisés dans un grand nombre d'applications, leur formulation dépendant principalement des exigences mécaniques et d'étanchéité particulières ainsi que des produits et des propulseurs à mettre en contact avec lesdits joints. La facilité de fabrication et le coût modéré sont également des aspects avantageux des joints de la présente invention. Revendications 1.-Joint de valve pour réaliser l'étanchéité d'un dispositif de distribution de produit fluide comportant une valve, notamment une valve doseuse, montée sur un réservoir de produit, caractérisé en ce que ledit joint comprend un ou plusieurs des matériaux élastomères suivants : a. du nitrile (NBR), b. de l'éthylène acétate de vinyle (EVA), c. du butyl (IIR) ou de l'halobutyl (CIIR ou BIIR), d. du chloroprène (CR). 2.-Joint selon la revendication 1, dans lequel ledit joint comprend en outre de l'éthylène propylène (EP) ou de l'éthylène propylène diène (EPDM). 3.-Joint selon la revendication 1 ou 2, dans lequel ledit joint comprend en outre du polyoctène éthylène (POE). 4.-Joint selon l'une quelconque des revendications 1 à 3, dans lequel ledit joint comprend un alliage de nitrile (NBR) avec un ou plusieurs des matériaux suivants : le chloroprène (CR), le polyoctène ethylène (POE), le butyl (IIR), l'halobutyl (CIIR ou BIIR), l'éthylène propylène (EP), l'éthylène propylène diène (EPDM). 5.-Joint selon l'une quelconque des revendications 1 à 3, dans lequel ledit joint comprend un alliage d'éthylène acétate de vinyle (EVA) avec un ou plusieurs des matériaux suivants : le chloroprène (CR), le polyoctène ethylène (POE), le butyl (IIR), l'halobutyl (CIIR ou BIIR), l'éthylène propylène (EP), l'éthylène propylène diène (EPDM). 6.-Joint selon l'une quelconque des revendications 1 à 3, dans lequel ledit joint comprend un alliage de butyl (IIR) ou d'halobutyl (CIIR ou BIIR) avec un ou plusieurs des matériaux suivants : le polyoctène ethylène (POE), l'éthylène propylène (EP), l'éthylène propylène diène (EPDM). 7.-Joint selon l'une quelconque des revendications 1 à 3, dans lequel ledit joint comprend un alliage de chloroprène (CR) avec un ou plusieurs des matériaux suivants : le polyoctène ethylène (POE), le butyl (IIR), d'halobutyl (CIIR ou BIIR), l'éthylène propylène (EP), l'éthylène propylène diène (EPDM). 8.-Joint selon l'une quelconque des revendications précédentes, dans lequel ledit joint comprend un ou plusieurs autres ingrédients tels que les charges minérales et/ou des charges noires de carbone et/ou des agents de vulcanisation et/ou des colorants et/ou des agents de mise en oeuvre et/ou des plastifiants. 9.-Dispositif de distribution de produit fluide, comprenant une valve, notamment une valve doseuse, pourvue d'une soupape mobile, ladite valve étant montée sur un réservoir contenant le produit fluide et un propulseur, le dispositif comportant au moins un joint de col entre la valve et le réservoir et au moins un joint dynamique dans lequel coulisse ladite soupape, caractérisé en ce qu'au moins un desdits joints est réalisé selon l'une quelconque des revendications 1 à 8. 10.-Dispositif de distribution de produit fluide selon la revendication 9, dans lequel le propulseur comprend un gaz HFC-134a ou HFC-227, avec ou sans alcool.